(57)【要約】【課題】ＯＳＵ１００／１００の最大発熱速度および２分発熱の要件を満たす透明窓ガラスを備える航空機の窓を開示する。【解決手段】この窓ガラスは、（コ）ポリカーボネートおよび臭素置換オリゴカーボネートを、前記オリゴカーボネート対前記（コ）ポリカーボネートの重量比０．１１１２〜１において含有する。１，１−ビス−（４−ヒドロキシ−フェニル）−３，３，５−トリメチルシクロヘキサンの残基をコポリカーボネートの重量に対して３７パーセント超含むコポリカーボネートは、本発明の（コ）ポリカーボネート樹脂の範囲から除かれる。【選択図】なし【特許請求の範囲】
【請求項１】
（コ）ポリカーボネートおよび臭素置換オリゴカーボネートを含有し、前記オリゴカーボネート対前記（コ）ポリカーボネートの重量比が０．１１１２〜１であり、前記（コ）ポリカーボネートがその分子構造中に１，１−ビス−（４−ヒドロキシ−フェニル）−３，３，５−トリメチル−シクロヘキサンの残基を（コ）ポリカーボネートの重量に対して３７パーセント以下含む、ＯＳＵ１００／１００の最大発熱速度および２分発熱要件を満たす透明窓ガラスを備える航空機の窓。
【請求項２】
前記比が０．１７６〜０．６６７である、請求項１に記載の窓。
【請求項３】
前記比が０．２５０〜０．５３８である、請求項１に記載の窓。
【請求項４】
前期比が０．３５１〜０．４９３である、請求項１に記載の窓。
【請求項５】
該オリゴカーボネートが
【化１】
2009084558.tif 000015
（式中、Ｒ１、Ｒ２、Ｒ３およびＲ４は、互いに独立して、Ｈ、Ｂｒ、またはＣＨ３である（ただし、Ｒ１、Ｒ２、Ｒ３、Ｒ４の少なくとも一つはＢｒである。）。）
である、請求項１に記載の窓。
【請求項６】
前記オリゴカーボネートが、フェニル、ｐ−ｔｅｒｔ−ブチルフェニル、クミル、ノニルフェニルおよびｉｓｏ−ノニルフェニル基からなる群から選択される末端基を含む、請求項５に記載の窓。
【請求項７】
該オリゴカーボネートが
【化２】
2009084558.tif 000016
である、請求項２に記載の窓。
【請求項８】
該窓ガラスが押出品である、請求項１に記載の窓。
【請求項９】
該窓ガラスが射出成形品である、請求項１に記載の窓。
【請求項１０】
該（コ）ポリカーボネートがその分子構造中に１，１−ビス−（４−ヒドロキシ−フェニル）−３，３，５−トリメチルシクロヘキサンの残基を（コ）ポリカーボネートの重量に対して３７パーセント以下含む、請求項１に記載の窓。
【発明の詳細な説明】
【技術分野】
【０００１】
本発明は、航空機の窓、特にＯＳＵ１００／１００として知られているオハイオ州立大学試験（Ｔｈｅ  Ｏｈｉｏ  Ｓｔａｔｅ  Ｕｎｉｖｅｒｓｉｔｙ  ｔｅｓｔ）の耐燃性要件を満たす窓、に関する。
【背景技術】
【０００２】
現代の市販の航空機の内装は、ポリマー樹脂を含むいくつかの部品を含む。これらの中に航空機の窓の内部を形成する透明グレーチング窓ガラス（ｇｌａｚｉｎｇ  ｐａｎｅ）（これらは場合によっては「ダストカバー」とも呼ばれる。）がある。それらの光学特性（最大光透過率および最小曇り値）に加えて、これらの窓ガラスは耐燃性に対する厳しい要求を満たすことが必要とされている。
【０００３】
そのような窓ガラスを製造するための従来の材料であるポリカーボネート樹脂それ自体は、そのような部品の容認基準を定める発熱試験方法によって負わされる規格（ＯＳＵ１００／１００として知られている。）に合わない。ＯＳＵ１００／１００における１００／１００は、最大発熱速度（Ｐｅａｋ  Ｈｅａｔ  Ｒｅｌｅａｓｅ  Ｒａｔｅ）（以下、ＰＨＲＲという。）および２分発熱（２  ｍｉｎ  Ｈｅａｔ  Ｒｅｌｅａｓｅ）（以下、２ＭＨＲという。）をいう。条件を満たす材料であるために、両方のパラメータが１００ｋＷ／ｍ２以下である必要がある。当然、窓ガラスの光学特性は、ＡＳＴＭ  Ｅ−３１３によって厚さ２ｍｍの試験片上で決定される少なくとも６０％、好ましくは少なくとも７０％、より好ましくは少なくとも８０％の総光透過値（Ｔｏｔａｌ  Ｌｉｇｈｔ  Ｔｒａｎｓｍｉｓｓｉｏｎ  ｖａｌｕｅ）および１０％以下、好ましくは５％以下の曇り値を含む。
【０００４】
よく知られている規格ＵＬ−９４に合う難燃ポリカーボネート樹脂が市販されているが、これらの樹脂は、より厳しいＯＳＵ試験の要件に及ばない。すなわち、ＵＬ−９４試験の条件下でよく評価される樹脂が必ずしもＯＳＵ  ＰＨＲＲおよび２ＭＨＲ試験に記述される要件を満たすとは限らない。例えば、Ｍａｋｒｏｌｏｎ  ６４８５ポリカーボネートは、厚さ１．５ｍｍ以上においてＶ−０と評価され、厚さ３ｍｍ以上において５ＶＡと評価される製品であるが、厚さ２ｍｍにおいてこの樹脂に関するＰＨＲＲおよび２ＭＨＲ値がそれぞれ２２８ｋＷ／ｍ２および１９０ｋＷ／ｍ２であるのでＯＳＵ発熱試験に不合格になる。更に、ＯＳＵ１００／１００の要件を満たす樹脂は、必ずしもＵＬ９４−Ｖ０規格に合うわけではない。
【０００５】
この技術には特に米国特許第６，８７２，７９８号が含まれており、それには二以上の層を含み、少なくとも一つの層の限界酸素指数（ＬＯＩ）が２９未満であり、かつ、少なくとも一つの層のＬＯＩ値が２９超である、熱可塑的に成形された防炎性ポリカーボネート複合材料が開示されている。種々の既知の難燃剤のいずれが開示される複合物との関連で使用されてもよい。
【０００６】
米国特許出願第２００６−０２２８５５８号は、オハイオ州立大学発熱試験のＦＡＡ耐熱性基準を満たすポリカーボネート製の透明内層を有する航空機の窓に関する。そのような層の組成の構成は記述されていない。
【発明の開示】
【発明が解決しようとする課題】
【０００７】
発明の要旨
ＯＳＵ１００／１００の最大発熱速度および２分発熱要件を満たす透明窓ガラスを備える航空機の窓を開示する。
【課題を解決するための手段】
【０００８】
この窓ガラスは、（コ）ポリカーボネートおよび臭素置換オリゴカーボネートを前記オリゴカーボネート対前記（コ）ポリカーボネートの重量比０．１１１２〜１で含有する。１，１−ビス−（４−ヒドロキシ−フェニル）−３，３，５−トリメチルシクロヘキサンの残基を（コ）ポリカーボネートの重量に対して３７パーセント超含むコポリカーボネートは本発明の（コ）ポリカーボネート樹脂の範囲から除かれる。
【０００９】
発明の詳細な説明
本発明の明細書中で使用される用語ポリカーボネートは、ホモポリカーボネート、コポリカーボネート（ポリエステルカーボネートを含む。）をいい、以下に記述される特定のコポリカーボネートを除く。ポリカーボネートは既知であり、その構造および製造方法は、例えば、米国特許第３，０３０，３３１号；第３，１６９，１２１号；第３，３９５，１１９号；第３，７２９，４４７号；第４，２５５，５５６号；第４，２６０，７３１号；第４，３６９，３０３号；第４，７１４，７４６号および第６，３０６，５０７号に記述されている（これらは全て参照することによって本明細書中に組み込まれる。）。ポリカーボネートは、通常、重量平均分子量１０，０００〜２００，０００、好ましくは２０，０００〜８０，０００を有し、それらのＡＳＴＭ  Ｄ−１２３８による３００℃における溶融流量は約１〜約６５ｇ／１０分、好ましくは約２〜３５ｇ／１０分である。それらは、例えば、既知の二相界面法（ｄｉｐｈａｓｉｃ  ｉｎｔｅｒｆａｃｅ  ｐｒｏｃｅｓｓ）によって、炭酸誘導体、例えばホスゲン、およびジヒドロキシ化合物から重縮合によって製造され得る（独国公開特許第２，０６３，０５０号；第２，０６３，０５２号；第１，５７０，７０３号；第２，２１１，９５６号；第２，２１１，９５７号および第２，２４８，８１７号；仏国特許第１，５６１，５１８号；並びにＨ．Ｓｃｈｎｅｌｌによるモノグラフ“Ｃｈｅｍｉｓｔｒｙ  ａｎｄ  Ｐｈｙｓｉｃｓ  ｏｆ  Ｐｏｌｙｃａｒｂｏｎａｔｅｓ”，Ｉｎｔｅｒｓｃｉｅｎｃｅ  Ｐｕｂｌｉｓｈｅｒｓ，ニューヨーク，ニューヨーク，１９６４年参照（全て参照することによって本明細書中に組み込まれる。）。）。
【００１０】
本明細書中、本発明のポリカーボネートの製造に好適なジヒドロキシ化合物は、構造式（１）または（２）
【化１】
2009084558.tif 000002
（式中、
Ａ  は、炭素原子を１〜８個有するアルキレン基、炭素原子を２〜８個有するアルキリデン基、炭素原子を５〜１５個有するシクロアルキレン基、炭素原子を５〜１５個有するシクロアルキリデン基、単結合、カルボニル基、酸素原子、硫黄原子、−ＳＯ−または−ＳＯ２または
【化２】
2009084558.tif 000003
の基であり；
ｅおよびｇ  は、両方とも０〜１の数であり；
Ｚ  は、Ｆ、Ｃｌ、ＢｒまたはＣ１〜Ｃ４−アルキルであり、いくつかのＺ基が一つのアリール基の置換基である場合、それらは同一であっても互いに異なっていてもよく；
ｄ  は、０〜４の整数であり；かつ
ｆ  は、０〜３の整数である。）
のジヒドロキシ化合物である。
【００１１】
ジヒドロキシ化合物の中で本発明の実施に有用なジヒドロキシ化合物は、ヒドロキノン、レソルシノール、ビス−（ヒドロキシフェニル）−アルカン、ビス−（ヒドロキシフェニル）−エーテル、ビス−（ヒドロキシフェニル）−ケトン、ビス−（ヒドロキシ−フェニル）−スルホキシド、ビス−（ヒドロキシフェニル）−スルフィド、ビス−（ヒドロキシフェニル）−スルホン、およびα，α−ビス−（ヒドロキシフェニル）−ジイソプロピルベンゼン、並びにそれらの核アルキル化化合物である。これらおよび更なる好適な芳香族ジヒドロキシ化合物は、例えば、米国特許第５，１０５，００４号；第５，１２６，４２８号；第５，１０９，０７６号；第５，１０４，７２３号；第５，０８６，１５７号；第３，０２８，３５６号；第２，９９９，８３５号；第３，１４８，１７２号；第２，９９１，２７３号；第３，２７１，３６７号；および第２，９９９，８４６号に記述されている（これらは全て参照することによって本明細書中に組み込まれる。）。
【００１２】
好適なビスフェノールの更なる例は、２，２−ビス−（４−ヒドロキシ−フェニル）−プロパン（ビスフェノールＡ）、２，４−ビス−（４−ヒドロキシフェニル）−２−メチル−ブタン、１，１−ビス−（４−ヒドロキシフェニル）−シクロヘキサン、α，α’−ビス−（４−ヒドロキシ−フェニル）−ｐ−ジイソプロピルベンゼン、２，２−ビス−（３−メチル−４−ヒドロキシフェニル）−プロパン、２，２−ビス−（３−クロロ−４−ヒドロキシフェニル）−プロパン、ビス−（３，５−ジメチル−４−ヒドロキシフェニル）−メタン、２，２−ビス−（３，５−ジメチル−４−ヒドロキシフェニル）−プロパン、ビス−（３，５−ジメチル−４−ヒドロキシフェニル）−スルフィド、ビス−（３，５−ジメチル−４−ヒドロキシ−フェニル）−スルホキシド、ビス−（３，５−ジメチル−４−ヒドロキシフェニル）−スルホン、ジヒドロキシ−ベンゾフェノン、２，４−ビス−（３，５−ジメチル−４−ヒドロキシフェニル）−シクロヘキサン、α，α’−ビス−（３，５−ジメチル−４−ヒドロキシフェニル）−ｐ−ジイソプロピル−ベンゼン、１，１−ビス−（４−ヒドロキシ−フェニル）−３，３，５−トリメチルシクロヘキサン、４，４’−ジヒドロキシジフェニル、および４，４’−スルホニルジフェノールである。
【００１３】
重要なことに、１，１−ビス−（４−ヒドロキシ−フェニル）−３，３，５−トリメチルシクロヘキサンの残基を（コ）ポリカーボネートの重量に対して３７パーセント超、好ましくは２５パーセント超、最も好ましくは１５パーセント超含むコポリカーボネートが本発明の（コ）ポリカーボネート樹脂の範囲から除かれる（用語「残基」は、ジヒドロキシ化合物のヒドロキシル基の水素原子を除くジヒドロキシ化合物関連構造をいう。）。
【００１４】
特に好ましいビスフェノールの例は、２，２−ビス−（４−ヒドロキシ−フェニル）−プロパン、２，２−ビス−（３，５−ジメチル−４−ヒドロキシフェニル）−プロパン；１，１−ビス−（４−ヒドロキシフェニル）−シクロヘキサンおよび４，４’−ジヒドロキシフェニルである。
【００１５】
最も好ましいジフェノールは、２，２−ビス−（４−ヒドロキシフェニル）−プロパン（ビスフェノールＡ）である。
【００１６】
本発明のポリカーボネートは、構造中に一種類以上の芳香族ジヒドロキシ化合物から誘導されるユニットを含み得る。
【００１７】
本発明のポリカーボネートは、更にその中に分枝剤として少量、例えば０．０５〜２．０ｍｏｌ％（ビスフェノールに対して）のポリヒドロキシ化合物を縮合させることによって分枝されてもよい。ポリカーボネート中で好適な分枝剤は、既知であり、米国特許第４，１８５，００９号；第５，３６７，０４４号；第６，５２８，６１２号；および第６，６１３，８６９号（参照することによって本明細書中に組み込まれる。）に開示される化合物が挙げられ、好ましい分枝剤としては、イサチンビスクレゾールおよび１，１，１−トリス−（４−ヒドロキシフェニル）エタン（ＴＨＰＥ）が挙げられる。
【００１８】
このタイプのポリカーボネートは、例えば、独国公開特許第１，５７０，５３３号；第２，１１６，９７４号および第２，１１３，３７４号；英国特許第８８５，４４２号および第１，０７９，８２１号並びに米国特許第３，５４４，５１４号に開示されている。以下は、この目的に使用され得るポリヒドロキシル化合物のいくつかの例である：フロログルシノール；４，６−ジメチル−２，４，６−トリ−（４−ヒドロキシ−フェニル）−ヘプタン；１，３，５−トリ−（４−ヒドロキシフェニル）−ベンゼン；１，１，１−トリ−（４−ヒドロキシフェニル）−エタン；トリ−（４−ヒドロキシフェニル）−フェニルメタン；２，２−ビス−［４，４−（４，４’−ジヒドロキシジフェニル）］−シクロヘキシル−プロパン；２，４−ビス−（４−ヒドロキシ−１−イソプロピリジン）−フェノール；２，６−ビス−（２’−ジヒドロキシ−５’−メチルベンジル）−４−メチル−フェノール；２，４−ジヒドロキシ安息香酸；２−（４−ヒドロキシフェニル）−２−（２，４−ジヒドロキシ−フェニル）−プロパンおよび１，４−ビス−（４，４’−ジヒドロキシトリフェニルメチル）−ベンゼン。別の多官能性化合物の中には、２，４−ジヒドロキシ−安息香酸、トリメシン酸、塩化シアヌルおよび３，３−ビス−（４−ヒドロキシフェニル）−２−オキソ−２，３−ジヒドロインドールがある。
【００１９】
上記重縮合プロセスに加えて、本発明のポリカーボネートの別の製造プロセスは、均一相における重縮合およびエステル交換である。好適なプロセスが、米国特許第３，０２８，３６５号；第２，９９９，８４６号；第３，１５３，００８号；および第２，９９１，２７３号に開示されている（全て参照することによって本明細書中に組み込まれる。）。
【００２０】
ポリカーボネートの製造に好ましいプロセスは、界面重縮合プロセスである。本発明のポリカーボネートの形成における別の合成方法、例えば、米国特許第３，９１２，６８８号（参照することによって本明細書中に組み込まれる。）に開示されている方法、が使用されてもよい。好適なポリカーボネート樹脂は、例えば、ペンシルヴェニア州ピッツバーグのＢａｙｅｒ  ＭａｔｅｒｉａｌＳｃｉｅｎｃｅ  ＬＬＣから商標名Ｍａｋｒｏｌｏｎで市販されている。
【００２１】
本発明との関連で好適な難燃剤は、臭素置換オリゴカーボネートである。分子構造が少なくともいくつかの
【化３】
2009084558.tif 000004
（式中、Ｒ１、Ｒ２、Ｒ３およびＲ４は、互いに独立して、Ｈ、ＢｒまたはＣＨ３である（ただし、Ｒ１、Ｒ２、Ｒ３、Ｒ４の少なくとも一つはＢｒである。）。）
のユニット含むオリゴカーボネートが特に好適である。好ましいオリゴカーボネートは、末端基として、フェニル、ｐ−ｔｅｒｔ−ブチルフェニル、クミル、ノニルフェニルおよびｉｓｏ−ノニルフェニル基からなる群から選択される少なくとも一つのメンバーを含む。
【００２２】
オリゴカーボネートの重量に対して４０パーセント超、好ましくは５０〜５５パーセントの臭素含量を有し、かつ
【化４】
2009084558.tif 000005
の構造を有するオリゴカーボネートが最も好適である。
【００２３】
（コ）ポリカーボネートの重量に対する含まれる臭素置換オリゴカーボネートの重量は、０．１１１２〜１、好ましくは０．１７６〜０．６６７、より好ましくは０．２５０〜０．５３８、最も好ましくは０．３５１〜０．４９３である。
【００２４】
本発明の組成物は、更に、一種類以上の常套の機能性添加剤、例えば、帯電防止剤、酸化防止剤、別の難燃剤、滑剤、離型剤、着色剤、蛍光増白剤およびＵＶ安定剤、を含み得る。好適なＵＶ吸収剤としては、ヒドロキシベンゾフェノン、ヒドロキシベンゾトリアゾール、ヒドロキシベンゾトリアジン、シアノアクリレート、オキサニリド、およびベンゾオキサジノンが挙げられる。好適な安定剤としては、カルボジイミド、例えばビス−（２，６−ジイソプロピルフェニル）カルボジイミドおよびポリカルボジイミド；ヒンダードアミン光安定剤；ヒンダードフェノール（例えばＩｒｇａｎｏｘ  １０７６（ＣＡＳ番号２０８２−７９−３）、Ｉｒｇａｎｏｘ  １０１０（ＣＡＳ番号６６８３−１９−８）；ホスフィット（例えばＩｒｇａｆｏｓ  １６８、ＣＡＳ番号３１５７０−０４−４；Ｓａｎｄｏｓｔａｂ  Ｐ−ＥＰＱ、ＣＡＳ番号１１９３４５−０１−６；Ｕｌｔｒａｎｏｘ  ６２６、ＣＡＳ番号２６７４１−５３−７；Ｕｌｔｒａｎｏｘ  ６４１、ＣＡＳ番号１６１７１７−３２−４；Ｄｏｖｅｒｐｈｏｓ  Ｓ−９２２８、ＣＡＳ番号１５４８６２−４３−８）、トリフェニルホスフィン、および亜リン酸が挙げられる。好適な加水分解安定剤としては、エポキシド、例えばＪｏｎｃｒｙｌ  ＡＤＲ−４３６８−Ｆ、Ｊｏｎｃｒｙｌ  ＡＤＲ−４３６８−Ｓ、Ｊｏｎｃｒｙｌ  ＡＤＲ−４３６８−Ｌ、脂環式エポキシ樹脂ＥＲＬ−４２２１（ＣＡＳ番号２３８６−８７−０）が挙げられる。好適な別の難燃剤としては、リン化合物、例えば、トリブチルホスフェート、トリフェニルホスフェート、トリクレシルホスフェート、ジフェニルクレシルホスフェート、ジフェニルオクチルホスフェート、ジフェニル−２−エチルクレシルホスフェート、トリ−（イソプロピルフェニル）ホスフェート、メチルホスホン酸ジメチルエステル、メチルホスホン酸ジフェニルエステル、フェニルホスホン酸ジエチルエステル、トリフェニルホスフィンオキシド、トリクレシルホスフィンオキシドおよびハロゲン化化合物が挙げられる。
【００２５】
そのような安定剤添加剤は、当業者に既知であり、標準的な参考資料、例えば“Ｐｌａｓｔｉｃｓ  Ａｄｄｉｔｉｖｅｓ  Ｈａｎｄｂｏｏｋ”，第５版，Ｈ．Ｚｗｅｉｆｅｌ編，Ｈａｎｓｅｒ  Ｐｕｂｌｉｓｈｅｒｓに開示されている（参照することによって本明細書中に組み込まれる。）。これらの添加剤は、有効量で、好ましくはポリカーボネートの総重量に対して０．０１から全部で約３０％までで使用され得る。
【００２６】
本発明の成形組成物は、熱可塑性プロセスのいずれか（射出成形および押出を含む）による航空機の窓用の透明窓ガラス（「ダストカバー」）の製造に好適である。
【００２７】
発熱の標準的な試験方法は、ＦＡＲ  ２５．８５３，付録Ｆ，パートＩＶ中に見られるようなオハイオ州立大学発熱試験である。ＯＳＵ１００／１００中の１００／１００は、最大発熱速度（以下、ＰＨＲＲという）および２分発熱（以下、２ＭＨＲという）をいう。条件を満たすために、試験される材料の両方のパラメータが１００ｋＷ／ｍ２以下である必要がある。
【実施例】
【００２８】
以下の組成物を通常の方法で製造し、試験した。
【００２９】
組成物の製造に使用された材料は以下のものである。
ＰＣ−Ａ：Ｍａｋｒｏｌｏｎ  １２３９ビスフェノールＡベースの分枝ホモポリカーボネート、重量平均分子量３３０００〜３６５００、メルトフローインデックス３．５ｇ／１０分、Ｂａｙｅｒ  ＭａｔｅｒｉａｌＳｃｉｅｎｃｅ  ＬＬＣ製（メルトフローインデックスの示される値は、３００℃、１．２ｋｇにおいてＡＳＴＭ  Ｄ−１２３８によって決定される。）。
ＰＣ−Ｂ：Ｍａｋｒｏｌｏｎ  ２８０８ビスフェノールＡベースの直鎖ホモポリカーボネート、重量平均分子量２７５００〜２９５００、メルトフローインデックス１０ｇ／１０分、Ｂａｙｅｒ  ＭａｔｅｒｉａｌＳｃｉｅｎｃｅ  ＬＬＣ製。
ＰＣ−Ｃ：Ｍａｋｒｏｌｏｎ  ３２０８ビスフェノールＡベースの直鎖ホモポリカーボネート、重量平均分子量３２０００〜３４０００、メルトフローインデックス４．５ｇ／１０分、Ｂａｙｅｒ  ＭａｔｅｒｉａｌＳｃｉｅｎｃｅ  ＬＬＣ製。
ＢＯＣ：
【化５】
2009084558.tif 000006
のビスフェノールＡベースの四臭化オリゴカーボネート、Ｃｈｅｍｔｕｒａ  Ｃｏｒｐｏｒａｔｉｏｎ製。
【００３０】
下記のいくつかの組成物において使用される、以下に列挙される材料は、熱可塑性ポリカーボネート成形組成物との関連で有用性が知られている。単独であっても他との組み合わせであっても、いずれも本発明との関連で必須であると考えられていない。
【００３１】
塩：スルホン酸アルカリ金属塩。
ＵＶＡ：常套のＵＶ吸収剤。
ＰＢＴ：ポリブチレンテレフタレート。
ＭＲＡ：離型剤。
ＴＨＳ：熱安定剤。
【００３２】
比較例は、それぞれ、ＰＣおよび本発明の範囲外の難燃剤を含んだ。用語ＰＦＲは、
【化６】
2009084558.tif 000007
（式中、ｎは１〜５である。）
のホスフェート難燃剤をいい、ＢＦＲは、
【化７】
2009084558.tif 000008
の臭素置換ホスフェート（トリス（３−ブロモ−２，２（ブロモエチル）プロピル）ホスフェート）をいう。
【００３３】
表１に示される実施例１、２および５のポリカーボネート（ＰＣ）は、ＰＣ−Ａであった。実施例３および４のポリカーボネート樹脂は、それぞれ、ＰＣ−ＣおよびＰＣ−Ｂであった。
【００３４】
表１
2009084558.tif 000009
【００３５】
表１の実施例１、２、３および４の組成物は、本発明の典型である。オリゴカーボネート対（コ）ポリカーボネートの重量比が本発明の範囲外である実施例５は、２ＭＨＲに対する燃焼性要件に合わず、従って、本発明の窓の製造に不適当である。
【００３６】
表２に示される実施例６〜１２の組成物は、表にされる重量比で分枝ＰＣおよびＢＯＣを含んだ。これらの組成物は、更に、上記常套の添加剤を含んだ。
【００３７】
表２
2009084558.tif 000010
【００３８】
本発明の範囲外の組成物１３〜１５（表３）は、分枝ポリカーボネートおよび示される量のホスフェート難燃剤（実施例１３および１４）または本発明の範囲外の臭素置換ホスフェート難燃剤（実施例１５）を含んだ。これらの組成物は、ＯＳＵ１００／１００の要求に及ばず、従って本発明の窓の製造に不適当である。
【００３９】
表３
2009084558.tif 000011
【００４０】
表４において１６〜１８として例示される組成物は、分枝ポリカーボネートベースであり、本発明の臭素置換オリゴカーボネート（ＢＯＣ）をそれぞれの比によって示される量で含む。ＯＳＵ１００／１００の厳しい要件を満たすこれらの組成物は、従って、本発明の窓の製造に好適である。
【００４１】
表４
2009084558.tif 000012
【００４２】
表５中に１９〜２１として例示される組成物は、ビスフェノールＡと１，１−ビス−（４−ヒドロキシ−フェニル）−３，３，５−トリメチルシクロヘキサンとのコポリカーボネート（コポリカーボネート中の１，１−ビス−（４−ヒドロキシ−フェニル）−３，３，５−トリメチルシクロヘキサンの量は、コポリカーボネートの重量に対して４２パーセントである。）および臭素置換オリゴカーボネート（ＢＯＣ）をそれぞれの比によって示される量で含む。これらの組成物は、ＯＳＵ１００／１００の要件に合わず、従って、本発明の窓の製造に不適当である。
【００４３】
表５
2009084558.tif 000013
【００４４】
表６中に実施例２４〜２６として示される組成物は、ビスフェノールＡと４，４’−ジヒドロキシジフェニル３０モルパーセント（パーセントは、芳香族ジヒドロキシ化合物の総モル量に基づく）とのコポリカーボネートおよび臭素置換オリゴカーボネート（ＢＯＣ）をそれぞれの比によって示される量で含んだ。実施例２２および２３において、これらの比は、保護の範囲外であり、ＯＳＵ１００／１００の要件に合わないこれらの組成物は、本発明の窓の製造に不適当な材料と見なされる。実施例２４は、本発明による条件を満たす材料である。
【００４５】
表６
2009084558.tif 000014
【００４６】
本発明を説明の目的で上記に詳細に説明したが、そのような詳細は、請求項によって規定されるものを除いて、もっぱら説明の目的のためであって、変更が発明の精神および範囲から逸脱しない限り当業者によってなされ得ると解釈されるべきである。
【外国語明細書】
2009084558.tif 000017
2009084558.tif 000018
2009084558.tif 000019
2009084558.tif 000020
2009084558.tif 000021
2009084558.tif 000022
2009084558.tif 000023
2009084558.tif 000024
2009084558.tif 000025
2009084558.tif 000026
2009084558.tif 000027
2009084558.tif 000028
2009084558.tif 000029
2009084558.tif 000030
2009084558.tif 000031
2009084558.tif 000032
2009084558.tif 000033
2009084558.tif 000034
2009084558.tif 000035